СПОСОБ ОСАЖДЕНИЯ

2
1. Способ осаждения покрытия, содержащего оксид цинка, на поверхность непрерывной стеклянной ленты во время процесса получения флоат-стекла, включающий формирование жидкой смеси, содержащей соединение диалкилцинка, имеющее общую формулу RZn, в которой R представляет собой алкильную группу, содержащую от 1 до 4 атомов углерода; и кислородсодержащее органическое соединение, и приведение в контакт упомянутой смеси с поверхностью стеклянной ленты в тот момент, когда температура стекла составляет от 500 до 700°С.
2. Способ по п.1, отличающийся тем, что R представляет собой этильную группу.
3. Способ по п.1, отличающийся тем, что R представляет собой метильную группу.
4. Способ по любому из пп.1-3, отличающийся тем, что кислородсодержащее органические соединение представляет собой спирт или сложный эфир карбоновой кислоты.
5. Способ по п.4, отличающийся тем, что органическое соединение представляет собой сложный эфир, имеющий общую формулу R'-C(O)-O-C(XX')-C(YY')-R”, где R' и R”, которые могут быть одинаковыми или различными, представляют собой алкильные группы, содержащие от 1 до 10 атомов углерода; Х и Х', Y и Y', которые могут быть одинаковыми или различными, представляют собой атомы водорода или алкильные группы, содержащие от 1 до 4 атомов углерода, при условии, что по меньшей мере один из Y или Y' представляет собой атом водорода.
6. Способ по п.5, отличающийся тем, что R' представляет собой алкильную группу, содержащую от 1 до 4 атомов углерода.
7. Способ по п.6, отличающийся тем, что R' представляет собой этильную группу.
8. Способ по п.4, отличающийся тем, что кислородсодержащее органическое соединение представляет собой алифатический спирт, содержащий от 1 до 6 атомов углерода.
9. Способ по п.8, отличающийся тем, что органическое соединение представляет собой алифатический спирт, содержащий от 2 до 4 атомов углерода.
10. Способ по п.4, отличающийся тем, что кислородсодержащее органическое соединение выбрано из группы, состоящей из: этилформиата, этилацетата, этилпропионата, этилбутирата, н-пропилформиата, н-пропилацетата, н-пропилпропионата, н-пропилбутирата, изопропилформиата, изопропилацетата, изопропилпропионата, изопропилбутирата, н-бутилформиата, н-бутилацетата, втор-бутилацетата, т-бутилацетата, этанола, пропанола, изопропанола, н-бутанола, изобутанола и т-бутанола.
11. Способ по п.10, отличающийся тем, что температура стеклянной ленты составляет от 500 до 650°С.
12. Способ по п.11, отличающийся тем, что температура стекла составляет от 600 до 650°С.
13. Способ по п.10, отличающийся тем, что покрытие из оксида цинка осаждают непосредственно на стеклянную ленту.
14. Способ по п.10, отличающийся тем, что упомянутое покрытие представляет собой покрытие, осажденное на стеклянную ленту до осаждения оксида цинка.
15. Способ по п.10, отличающийся тем, что покрытие, включающее оксид олова, осаждают на стеклянную ленту до осаждения оксида цинка.
16. Способ по п.10, отличающийся тем, что покрытие из оксида цинка представляет собой покрытие из легированного оксида цинка, а жидкая смесь дополнительно включает небольшое количество предшественника такой легирующей присадки.
17. Способ по п.16, отличающийся тем, что легирующая присадка выбрана из группы, состоящей из: молибдена, фтора и алюминия.
18. Способ по п.10, отличающийся тем, что покрытие из оксида цинка осаждают со скоростью, составляющей от 200 до 500 Е/с.
19. Способ по п.10, отличающийся тем, что толщина осаждаемого покрытия из оксида цинка составляет от 200 до 5000 Е.
20. Непрерывная стеклянная лента, имеющая покрытие, включающее слой оксида цинка на одной поверхности, отличающаяся тем, что упомянутая лента имеет сопротивление менее 500 микрон Ом см.
21. Лента по п.20, отличающаяся тем, что слой оксида цинка включает легирующую присадку.
22. Лента по п.20 или 21, отличающаяся тем, что легирующая присадка выбрана из группы, состоящей из: молибдена, фтора и алюминия.
23. Лента по любому из пп.20-22, отличающаяся тем, что сопротивление слоя из оксида цинка составляет менее 350 микрон Ом см.